(57)【要約】本発明は、アルカリハロゲン化物相を、同時にアルカリハロゲン化物と一緒に蒸発させ、その気相中で混合する、少なくとも１つのアルカリ金属を含む針状Ｘ線蛍光物質から成る層を支持体に蒸着する方法、並びに以下に記載する式：（（Ｍ'+ Ｈ'-）a（Ｍ''+Ｈ'''-）(1-a)）k：（Ｍ'+xＳz+yＨ'-xＨ'''-z+y）b （Ｍ'+xＳz+yＨ'''-）z*y）c（Ｍ''+xＳz+yＨ''-xＨ'''-z*y）d （Ｍ''+xＳz+yＨ'-xＨ'''-z*y）e（式中Ｍ+はＮａ、Ｋ、Ｒｂ及びＣｓの群からの少なくとも１つのアルカリ金属イオンを、Ｈ-はＦ、Ｃｌ、Ｂｒ及びＩの群からの少なくとも１つのハロゲン化物を、並びにＳz+はＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ又はＬｕの群からの少なくとも１つのランタノイドイオンを表す）に基づき生成した少なくとも１つのアルカリ金属を含む針状Ｘ線蛍光物質に関する。
2005534790.tif 000002
【特許請求の範囲】
【請求項１】
少なくとも１つのアルカリ金属を含む針状Ｘ線蛍光物質の層を、支持体上に蒸着する方法において、アルカリハロゲン化物相を同時にアルカリハロゲン化物と一緒に蒸発させ、その気相中で混合し、支持体上に蒸着する方法。
【請求項２】
上記蒸着を、５０〜３００℃の温度及び０．００１〜３Ｐａの圧力で行うことを特徴とする請求項１記載の方法。
【請求項３】
蒸着及び冷却後に、この蛍光物質層の熱処理を行うことを特徴とする請求項１又は２記載の方法。
【請求項４】
冷却後の熱処理を、特に水蒸気の存在下に室温で行うことを特徴とする請求項３記載の方法。
【請求項５】
この熱処理を、１００〜３００℃の範囲の温度で行うことを特徴とする請求項３記載の方法。
【請求項６】
この熱処理を、不活性ガスと水蒸気の混合物中で行うことを特徴とする請求項３から５の１つに記載の方法。
【請求項７】
この熱処理を、湿潤空気中で行うことを特徴とする請求項３から５の１つに記載の方法。
【請求項８】
アルカリハロゲン化物相としてＣｓxＥｕyＢｒ(x+2y)を、またアルカリハロゲン化物としてＣｓＢｒを使用し、それにより一般式ＣｓＢｒ：ＣｓxＥｕyＢｒ(x+2y)のＸ線メモリ蛍光物質を生成することを特徴とする請求項１〜７の１つに記載の方法。
【請求項９】
アルカリハロゲン化物相の分量ｘと、アルカリハロゲン化物の分量（６００ｇ−ｘ）を一緒に蒸発させることを特徴とする請求項１〜８の１つに記載の方法。
【請求項１０】
アルカリハロゲン化物相とアルカリハロゲン化物を混合し、船形蒸発器に容れることを特徴とする請求項１〜９の１つに記載の方法。
【請求項１１】
このアルカリハロゲン化物相とアルカリハロゲン化物を複数の船形蒸発器に分けて容れることを特徴とする請求項１〜９の１つに記載の方法。
【請求項１２】
以下に記載する式：
（（Ｍ'+Ｈ'-）a（Ｍ''+Ｈ'''-）(1-a)）k：（Ｍ'+xＳz+yＨ''-xＨ'''-z*y）b 
（Ｍ'+xＳz+yＨ''−xＨ'''−z*y）c（Ｍ''+xＳz+yＨ''-xＨ'''-z*y）d 
（Ｍ''+xＳz+yＨ'-xＨ'''-z*y）e
（式中Ｍ+はＮａ、Ｋ、Ｒｂ及びＣｓの群からの少なくとも１つのアルカリ金属イオンを、Ｈ-はＦ、Ｃｌ、Ｂｒ及びＩの群からの少なくとも１つのハロゲン化物を、並びにＳz+はＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ又はＬｕの群からの少なくとも１つのランタノイドイオンを表す）
に基づき、請求項１〜１１の１つに記載の方法により生成した少なくとも１つのアルカリ金属を含むＸ線蛍光物質。
【請求項１３】
以下に記載する式に基づくＸ線メモリ蛍光物質であることを特徴とする請求項１２記載のＸ線蛍光物質。
ＣｓＢｒ：ＣｓxＥｕyＢｒ(x+2y)
【発明の詳細な説明】
【技術分野】
【０００１】
本発明は、少なくとも１つのアルカリ金属を含む針状のＸ線蛍光物質から成る層を支持体上に蒸着する方法、並びにそのＸ線蛍光物質に関する。その際Ｘ線蛍光物質は、蛍光によるシンチレータ及びレーザ光の誘起によるメモリ蛍光物質の「場の保持物」と見ることができる。蛍光とは、一般に低エネルギの放射の放出下に、高エネルギの放射線（ＵＶ、Ｘ線）で蛍光物質に励起させることをいう。このメモリ蛍光物質では、その「残エネルギ」は、Ｘ線の場合「蓄積」されるので、低エネルギの放射線（例えば６８０ｎｍ）で、例えば４２０ｎｍの高エネルギの放射を発生させる。
【０００２】
医療技術及び非破壊材料試験において、一般にＸ線蛍光物質が使用される。それらの適用にあたり、一方ではＸ線の励起の下に自発放出するシンチレータが、また他方では電子と正孔を形成及び蓄積し、例えば赤色光線で照射する際に光誘起発光（ＰＳＬ）する、適合するメモリ蛍光物質が使用される。その際アルカリハロゲン化物をベースとするＸ線蛍光物質は全く特別な役割を果たす。例えばそれにはＣｓＩ：ＮａがＸ線形成強化物質に、ＣｓＩ：Ｔｌがａ−Ｓｉ検出器に、或いは更にＣｓＢｒ：Ｅｕがメモリ蛍光板として使用されている（例えばＰｒｏｃ．ｏｆ  ＳＰＩＥ、米国写真光学装置工業会会議録、第４３２０巻（２００１年）、Ｐａｕｌ  Ｊ．Ｒ．Ｌｅｂｌａｎｓ他による論文「新規針状結晶の電子線検出器」第５９〜６７頁等に記載）。
【０００３】
上に挙げたアルカリハロゲン化物の全ての医療技術への適用において、アルカリハロゲン化物中に高いＤＱＥを達成するため、Ｘ線を高度に吸収することを必要とし、またその信号（光）が明らかに雑音を越えている必要がある点で共通している。高いＸ線の吸収は約５００〜６００μｍの厚さのアルカリハロゲン化物の層により達成される。なお低過ぎる光の収量の問題は、上に挙げた全ての医療技術の用途においてなお存在する。特にメモリ蛍光物質のＣｓＢｒ：Ｅｕの光の収量の不足の問題は未だ完全には解決されていない。
【０００４】
米国特許第５０２８５０９号明細書の例１４には、そこでメモリ蛍光物質として使用されているＣｓＢｒ：Ｅｕが、ＣｓＢｒ及びＥｕ2Ｏ3から生成されることについて記載している。アルカリハロゲン化物の蛍光物質（Ｃｓ及びＲｂ）の組成の一般式
（Ｍ1-X．ＭIｘ）Ｘ．ａＭIIＸ'2．ｂＭIIIＸ''3：ｄＢ
が挙げられている。式中ＭはＣｓ又はＲｂを表し、ＭIはＬｉ、Ｎａ、Ｋ、Ｒｂ及びＣｓの群からの少なくとも１つのアルカリ金属を、ＭIIはＢｅ、Ｍｇ、Ｃａ、Ｓｒ、Ｂａ、Ｚｎ、Ｃｄ、Ｃｕ及びＮｉの群からの少なくとも１つの２価の金属を、ＭIIIはＳｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｇａ及びＩｎの群からの少なくとも１つの金属である活性化剤を、ＢはＥｕ、Ｔｂ、Ｃｅ、Ｔｍ、Ｄｙ、Ｐｒ、Ｈｏ、Ｎｄ、Ｙｂ、Ｅｒ、Ｇｄ、Ｌｕ、Ｓｍ、Ｙ、Ｔｌ、Ｎａ、Ａｇ、Ｃｕ、Ｍｇ、Ｐｂ、Ｂｉ、Ｍｎ及びＩｎの群からの少なくとも１つの金属を表し、Ｘ、Ｘ'、Ｘ''は等しいか、或いは異なっており、またＦ、Ｃｌ、Ｂｒ及びＩの群からの１つのハロゲン原子を表す。
【０００５】
国際公開第０１／０３１５６号パンフレットから、Ｃｓ−臭化物及び／又はＣｓ−塩化物の蛍光物質の組成として、一般式ＣｓＸ：Ｅｕの誘起可能なメモリ蛍光物質の生成方法が公知である。この種のメモリ蛍光物質はＣｓＢｒ及びＥｕＢｒ2、ＥｕＢｒ3又はＥｕＯＢｒから生成されたものである。
【０００６】
欧州特許出願公開第１１１３４５８号明細書にはＥｕをＥｕＸ2、ＥｕＸ3及びＥｕＯＸとして組込む基板の被覆法が記載されている。
【０００７】
これらの全ての蛍光物質は、そのドーパントが比較的単純な分子である点で共通している。これらの簡単な分子は、しばしば格子間の隙間に蓄積される。
【０００８】
メモリ蛍光物質の粉末を使った実験で、アルカリハロゲン化物中に微視的に小さいドーパントの相を形成可能であることが示されている。蒸着させたＣｓＢｒ：Ｅｕの層中に、このような相は、これまで発見されたことはなかった。これは、１つには、この層中のユウロピウム濃度が（ＣｓＢｒとＥｕＢｒ2の異なる蒸気圧のような）製造条件により、最大限で３０００ｐｐｍ（０．３モル％）に過ぎず、一方粉末を使用した場合、このような相及び最適なＰＳＬ信号が1モル以上のＥｕ濃度で初めて存在したことによる。
【０００９】
本発明は、最適の光の収量を達成できるように、Ｘ線蛍光物質並びに針状のＸ線蛍光物質の生成方法を開発するという課題から出発する。
【００１０】
この課題は、本発明によれば、その方法に関しては、アルカリハロゲン化物相を同時にアルカリハロゲン化物と共に蒸発させ、その気相中で混合し、支持体上に蒸着することにより解決される。その際その装入は、既に蒸発器を蒸発原材料と共に装入する際に始まる。前記の文献にはこの相の蒸発については記載されておらず、層中の相の形成を推察できるに過ぎない。
【００１１】
この蒸着を５０〜３００℃の温度及び０．００１〜３Ｐａの圧力で行うと有利であることが明らかとなった。
【００１２】
この蒸発により濃縮させた相のより好ましい分布と光の高い収量は、蒸着及び冷却後、蛍光物質層の熱処理を行うことで達成され、その際この冷却後の熱処理は、室温で水蒸気の存在下に行われる。
【００１３】
本発明によれば、この熱処理を１００〜３００℃の範囲で周囲空気中又は不活性ガス中で行うことができる。
【００１４】
有利には、アルカリハロゲン化物相としてＣｓxＥｕyＢｒ(x+2y)を、またアルカリハロゲン化物としてＣｓＢｒを使用すると、一般式ＣｓＢｒ：ＣｓxＥｕyＢｒ(x+2y)のＸ線メモリ蛍光物質が形成される。
【００１５】
アルカリハロゲン化物相の分量ｘと、アルカリハロゲン化物の分量（６００ｇ−ｘ）を一緒に蒸発させると有利であることが判明している。
【００１６】
本発明によれば、針状のＸ線蛍光物質の層を含む支持体は、蓄積発光板に形成できる。
【００１７】
本発明による気相中での混合には、アルカリハロゲン化物相とアルカリハロゲン化物を船形蒸発器内で混合し、或いはこのアルカリハロゲン化物相とアルカリハロゲン化物を複数の船形蒸発器に容れるとよい。
【００１８】
Ｘ線蛍光物質に関する課題は、本発明により、以下に記載する式：
（（Ｍ'+Ｈ'-）a（Ｍ''+Ｈ''-）(1-a)）k：（Ｍ'+xＳz+yＨ'-xＨ'''-z*y）b 
（Ｍ'+xＳz+yＨ''-xＨ'''-z*y）c（Ｍ'+xＳz+yＨ''-xＨ'''-z*y）d
（Ｍ''+xＳz+yＨ'-xＨ'''-z*y）e
の蛍光物質（式中Ｍ+はＮａ、Ｋ、Ｒｂ及びＣｓの群からの少なくとも１つのアルカリ金属を、Ｈ-はＦ、Ｃｌ、Ｂｒ及びＩの群からの少なくとも１つのハロゲン化物を、またＳz+はＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ又はＬｕの群からの少なくとも1つのランタノイドイオンを表す）に基づき生成することにより解決される。
【００１９】
次に記載する式：ＣｓＢｒ：ＣｓxＥｕyＢｒ(x+2y)に基づくＸ線メモリ蛍光物質が特に有利である。
【００２０】
本発明は、アルカリハロゲン化物相を生成し、それらを同時にアルカリハロゲン化物と一緒に蒸発させるという考え方を基礎とする。その際蒸発は１つの船形蒸発器、或いは２個又はそれ以上の船形蒸発器から行ってもよい。蒸着及び冷却後に行われるメモリ蛍光物質層の熱処理は、蒸発により濃縮させた相のより好ましい分布をもたらし、従ってその光の収量は凡そ２〜１０倍、典型的には４〜５倍高められる。
【００２１】
実験は、この熱処理が、冷却後、室温で同時に水蒸気の存在下で始めて有効になることを示した。水蒸気は、例えば不活性ガスのＡｒ、Ｎ2、Ｈｅ、Ｎｅ、Ｋｒに添加しても、或いは周囲空気中に存在してもよい。直接の高温加熱は、蒸着後の冷却によっても、光の収量を何ら改善することにならない。つまりこの層はまず「水蒸気に触れ」なければならない。
【００２２】
蒸着の際の圧力と温度の管理に伴い、アルカリハロゲン化物中の相物質の均質な分布を可能にする針状層が生じる。その結果として最適な光の収量の達成には、この相物質の層厚にわたる平均値が、１００〜８００ｐｐｍであると十分である。
【００２３】
蒸着時の温度を５０〜３００℃に、また圧力を０．００１〜３Ｐａに調整する。それに次ぐ焼鈍温度は、有利には蒸着時の支持体の平均温度であった。焼鈍時間は所望の光の収量が達成されるように選択する。
【００２４】
アルカリハロゲン化物とアルカリハロゲン化物相からなる気相中での混合の結果として、以下に化学式で表される新たな針状蛍光物質のタイプが生成される。
【００２５】
ＣｓＢｒ中にＣｓxＥｕyＢｒ(x+2y)相が生ずることで、組成ＣｓＢｒ：ＣｓxＥｕyＢｒ(x+2y)の、光の収量の極めて高いメモリ蛍光物質が生じる。
【００２６】
Ｎａ、Ｋ、Ｒｂ及びＣｓのＭ+−アルカリハロゲン化物並びにＦ、Ｃｌ、Ｂｒ及びＩのＨ―−ハロゲン化物の一般式は以下の通りである。
Ｍ'+Ｈ'-：Ｍ'+xＥｕyＨ'-xＨ''-2y、（Ｈ''xＨ'2y・・・も可能）
（式中ハロゲン化物Ｈ'-及びＨ''-は同じであっても、異なっていてもよい）。
【００２７】
ホスト格子として２個（又はそれ以上の）アルカリハロゲン化物も使用可能であり、その総体一般式は、
（Ｍ'+Ｈ''-）a（Ｍ''+Ｈ''-）(1-a)：Ｍ'+xＥｕyＨ'-xＨ'''-2yであり、
式中Ｍ'+及びＭ''+のハロゲン化物は同じであっても、異なっていてもよい。同様にＨ'-、Ｈ''-及びＨ'''-のハロゲン化物は同じであっても、異なっていてもよい。
【００２８】
上記の配置に基づき他の相も考えられる：
（Ｍ'+Ｈ'-）a（Ｍ''+Ｈ''-）(1-a)：Ｍ''+xＥｕyＨ''-xＨ''-2y、及び
（Ｍ'+Ｈ'-）a（Ｍ''+Ｈ''-）(1-a)：Ｍ'+xＥｕyＨ'-xＨ'''-2yＭ''+xＥｕyＨ''-xＨ'''-2y
また一般化して：
（Ｍ'+Ｈ'-）a（Ｍ''+Ｈ''-）(1-a)：（Ｍ'+xＥｕyＨ'-xＨ'''-2y）b
（Ｍ''+xＥｕyＨ''-xＨ'''-2y）c（Ｍ'+xＥｕyＨ''-xＨ'''-2y）d
（Ｍ''+xＥｕyＨ'-xＨ'''-2y）e
（或いはＨ'''を含めず、Ｈ'-、Ｈ''-だけからからなっていてもよい）式中ａは１であり、ｂ、ｃ、ｄ及びｅは０であってもよく、またＨ'-、Ｈ''-及びＨ'''-は同じであっても、異なっていてもよい。
【００２９】
Ｅｕ2+の代わりに、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ又はＬｕの群からの他のランタニドＳz+も使用できる。対応する一般式は、
（（Ｍ'+Ｈ'-）a（Ｍ''+Ｈ''-）(1-a)）k：（Ｍ'+xＳz+yＨ'-xＨ'''-z*y）b
（Ｍ''+xＳz+yＨ''-xＨ'''-z*y）c（Ｍ'+xＳz+yＨ''-xＨ'''-z*y）d
（Ｍ'+xＳz+yＨ''-xＨ'''-z*y）e
であり、「純粋な」相物質を得るために式中の係数ｋは０であってもよい。
【００３０】
上記のＸ線蛍光物質中にはシンチレータ（蛍光物質）も、メモリ蛍光物質も含まれている。
【００３１】
本発明による蛍光物質を生成するための幾つかの実施例を記載する。
ａ）ＣｓＥｕＢｒ3５０ｇをＣｓＢｒ５５０ｇと混合し、引続き通常の蒸着法でメモリ蛍光物質ＣｓＢｒ：ＣｓxＥｕyＢｒ(x+2y)（針状）を生成した。
ｂ）ＣｓＥｕ2Ｂｒ5２０ｇをＣｓＢｒ５８０ｇと混合し、引続き通常の蒸着法でメモリ蛍光物質ＣｓＢｒ：ＣｓxＥｕyＢｒ(x+2y)（針状）を生成した。
ｃ）ＣｓＥｕ3Ｂｒ7１００ｇをＣｓＢｒ５００ｇと混合し、引続き通常の蒸着法でメモリ蛍光物質ＣｓＢｒ：ＣｓxＥｕyＢｒ(x+2y)（針状）を生成した。
ｄ）Ｃｓ2ＥｕＢｒ4１０ｇをＣｓＢｒ５９０ｇと混合し、引続き通常の蒸着法でメモリ蛍光物質ＣｓＢｒ：ＣｓxＥｕyＢｒ(x+2y)（針状）を生成した。
ｅ）Ｃｓ4ＥｕＢｒ5１０ｇをＣｓＢｒ５９０ｇと混合し、引続き通常の蒸着法でメモリ蛍光物質ＣｓＢｒ：ＣｓxＥｕyＢｒ(x+2y)（針状）を生成した。
ｆ）Ｃｓ4ＥｕＢｒ6１００ｇをＣｓＢｒ５００ｇと混合し、引続き通常の蒸着法でメモリ蛍光物質ＣｓＢｒ：ＣｓxＥｕyＢｒ(x+2y)（針状）を生成した。
ｇ）Ｃｓ2Ｅｕ2Ｂｒ6３０ｇをＣｓＢｒ５７０ｇと混合し、引続き通常の蒸着法でメモリ蛍光物質ＣｓＢｒ：ＣｓxＥｕyＢｒ(x+2y)（針状）を生成した。
ｈ）Ｃｓ3Ｅｕ2Ｂｒ7７０ｇをＣｓＢｒ５３０ｇと混合し、引続き通常の蒸着法でメモリ蛍光物質ＣｓＢｒ：ＣｓxＥｕyＢｒ(x+2y)（針状）を生成した。
ｉ）Ｃｓ3Ｅｕ3Ｂｒ9３５ｇをＣｓＢｒ５６５ｇと混合し、引続き通常の蒸着法でメモリ蛍光物質ＣｓＢｒ：ＣｓxＥｕyＢｒ(x+2y)（針状）を生成した。
ｊ）ＣｓＥｕＢｒ3２５ｇとＣｓ2Ｅｕ2Ｂｒ6２５ｇをＣｓＢｒ５５０ｇと混合し、引続き通常の蒸着法でメモリ蛍光物質ＣｓＢｒ：ＣｓxＥｕyＢｒ(x+2y)（針状）を生成した。
ｋ）ＣｓＥｕＢｒ3１５ｇとＣｓ3Ｅｕ3Ｂｒ9２５ｇをＣｓＢｒ５６０ｇと混合し、引続き通常の蒸着法でメモリ蛍光物質ＣｓＢｒ：ＣｓxＥｕyＢｒ(x+2y)（針状）を生成した。
ｌ）ＣｓＥｕＢｒ3２０ｇとＣｓＥｕ2Ｂｒ5１０ｇをＣｓＢｒ５７０ｇと混合し、引続き通常の蒸着法でメモリ蛍光物質ＣｓＢｒ：ＣｓxＥｕyＢｒ(x+2y)（針状）を生成した。
ｍ）ＣｓＥｕＢｒ3１０ｇとＣｓＥｕ3Ｂｒ7４０ｇをＣｓＢｒ５５０ｇと混合し、引続き通常の蒸着法でメモリ蛍光物質ＣｓＢｒ：ＣｓXＥｕyＢｒ(x+2y)（針状）を生成し
た。
ｎ）ＣｓＥｕＢｒ3３０ｇとＣｓ2ＥｕＢｒ4２０ｇをＣｓＢｒ５５０ｇと混合し、引続き通常の蒸着法でメモリ蛍光物質ＣｓＢｒ：ＣｓxＥｕyＢｒ(x+2y)を（針状）を生成した。
ｏ）ＣｓＥｕＢｒ3６０ｇとＣｓ3ＥｕＢｒ5２０ｇをＣｓＢｒ５２０ｇと混合し、引続き通常の蒸着法でメモリ蛍光物質ＣｓＢｒ：ＣｓxＥｕyＢｒ(x+2y)（針状で）を生成した。
ｐ）ＣｓＥｕＢｒ3４０ｇとＣｓ3Ｅｕ2Ｂｒ7２０ｇをＣｓＢｒ５４０ｇと混合し、引続き通常の蒸着法で針状メモリ蛍光物質ＣｓＢｒ：ＣｓxＥｕyＢｒ(x+2y)を生成した。
【００３２】
Ｃｓ・・・の例で示しているように、Ｃｓ2・・・−及びＣｓ2・・・化合物と、Ｃｓ2・・・−及びＣｓ3又はＣｓ4・・・・・−化合物の２（種類）の材料からなる他の混合物もメモリ蛍光物質の生成に使用できる。０．１〜２０モル％の他の分量比、混合比及び濃度比もメモリ蛍光物質の生成に適している。混合物も２種類だけでなく、３種類、４種類・・・の物質もメモリ蛍光物質のベースとして適している。
【００３３】
舟形蒸発器内に、通常ＣｓＢｒ：ＣｓxＥｕyＢｒ(x+2y)の蒸発できない残分が残った場合、純粋なＣｓＢｒを注ぎ足してもよく、引続きこの混合物を蒸発させる。これは、ＣｓＢｒ：ＣｓxＥｕyＢｒ(x+2y)の濃度が０．１モル％以下に低下するまで、何回も繰り返し行うことができる。
【００３４】
１種類の混合物の代わりに、ＣｓxＥｕyＢｒ(x+2y)とＣｓＢｒの個々の材料を蒸発させてもよい。複数の船形蒸発器からＣｓＢｒとＣｓxＥｕyＢｒ(x+2y)を混合物として、またもう１つの別の船形蒸発器から例えばＣｓＢｒの純物質を蒸発させてもよい。
【００３５】
ユウロピウム／臭素化合物（例えばＥｕＢｒ2、ＥｕＢｒ3）も、ＣｓxＥｕyＢｒ(x+2y)及びＣｓＢｒと一緒に蒸発可能である。臭化物の代わりにフッ化物、塩化物及び／又はヨウ化物を使用することもできる。
【００３６】
ユウロピウムオキシ臭化物（例えばＥｕＯＢｒ、Ｅｕ3Ｏ4Ｂｒ、Ｅｕ3ＯＢｒ4、Ｅｕ4ＯＢｒ6）も、ＣｓxＥｕyＢｒ(X+2y)及びＣｓＢｒと一緒に蒸発可能である。オキシ臭化物の代わりに、オキシフッ化物、オキシ塩化物及び／又はオキシヨウ化物を使用することもできる。
【００３７】
酸化ユウロピウム（例えばＥｕＯ、Ｅｕ2Ｏ3）も、ＣｓxＥｕyＢｒ(X+2y)及びＣ
ｓＢｒと一緒に蒸発可能である。
【００３８】
ユウロピウムオキシ臭化物及び酸化ユウロピウムも、ＣｓxＥｕyＢｒ(x+2y)及びＣｓＢｒと一緒に蒸発可能である。
【００３９】
上記のセシウムの代わりに、他のアルカリ金属（Ｎａ、Ｋ、Ｒｂ）及び全てのハロゲン化物（Ｆ、Ｃｌ、Ｂｒ、Ｉ）も、先に記載した総体一般式に対応する混合物中に使用できる。
【００４０】
アルカリハロゲン化物をアルカリハロゲン化物−希土類相でドーピングすることにより、光の収量が、従来公知のものを凌駕する新規の針状蛍光物質タイプを生成できる。その際その蛍光物質の組成に応じて、シンチレータもメモリ蛍光物質も生成可能である。
【国際調査報告】
2005534790.tif 000003
2005534790.tif 000004
2005534790.tif 000005
2005534790.tif 000006